КОМПОЗИЦИЯ ПОЛИМЕРА МОЛОЧНОЙ КИСЛОТЫ И ФОРМОВАННОЕ ИЗДЕЛИЕ ИЗ ДАННОЙ КОМПОЗИЦИИ

1. Композиция, включающая
100 массовых частей полимерного компонента (компонент A), который состоит из от 5 до 100 мас.% полимера молочной кислоты (компонент A-α) и от 95 до 0 мас.% термопластичной смолы (компонент A-β),
0,001-5 массовых частей сложного эфира фосфоно-жирной кислоты (компонент B),
0,01-5 массовых частей металло-фосфатной соли (компонент C),
0,001-2 массовых частей, по меньшей мере, одного антиоксиданта (компонент D), выбранного из группы, состоящей из соединения на основе фосфита, соединения на основе фосфонита, соединения на основе экранированного фенола и соединения на основе тиоэфира, и
0,001-10 массовых частей агента замыкания конца цепи (компонент E).
2. Композиция по п.1, которая дополнительно включает 0,01-0,3 массовых частей гидротальцита (компонент F) в расчете на 100 массовых частей полимерного компонента (компонент A).
3. Композиция по п.1 или 2, которая дополнительно включает от 2 до 100 массовых частей модификатора ударопрочности (компонент G) в расчете на 100 массовых частей полимерного компонента (компонент A).
4. Композиция по п.1 или 2, которая дополнительно включает, по меньшей мере, одну добавку, придающую огнеупорные свойства (компонент H), выбранную из группы, включающей добавку, придающую огнеупорные свойства, на основе фосфора (компонент H-1), добавку, придающую огнеупорные свойства, на основе азота (компонент H-2) и добавку, придающую огнеупорные свойства, на основе соединения гидроксида металла (компонент H-3), в расчете на 100 массовых частей полимерного компонента (компонент A).
5. Композиция по п.1 или 2, которая дополнительно включает 0,05-100 массовых частей неорганического наполнителя (компонент I) в расчете на 100 массовых частей полимерного компонента (компонент A).
6. Композиция по п.1 или 2, где полимер молочной кислоты (компонент A-α) включает поли-L-молочную кислоту (компонент A-α-1), по существу состоящую из звена L-молочной кислоты, и поли-D-молочную кислоту (компонент A-α-2), по существу состоящую из звена D-молочной кислоты, и массовое отношение компонента A-α-1 к компоненту A-α-2 составляет от 10:90 до 90:10.
7. Композиция по п.6, где поли-L-молочная кислота (компонент A-α-1) содержит не менее 90 мол.% звена L-молочной кислоты, и поли-D-молочная кислота (компонент A-α-2) содержит не менее 90 мол.% звена D-молочной кислоты.
8. Композиция по п.1 или 2, где полимер молочной кислоты (компонент A-α) имеет отношение общей площади консолидированных пиков плавления, обнаруженных в области температур выше 195°C, к общей площади всех пиков, обнаруженных при измерении методом ДСК, не менее чем 80%.
9. Композиция по п.1 или 2, где сложный эфир фосфоно-жирной кислоты (компонент B) представлен следующей формулой (1).
1
3
в вышеприведенной формуле, R-R, каждый независимо, представляют собой алкильную группу, содержащую от 1 до 20 атомов углерода, или арильную группу, содержащую от 6 до 12 атомов углерода, и n представляет собой целое число, имеющее значение от 1-3.
10. Композиция по п.1 или 2, где металло-фосфатная соль (компонент C) представлена следующей формулой (2) или (3).
1
2
3
1
1
1
в вышеприведенной формуле, R представляет собой атом водорода или алкильную группу, содержащую от 1 до 4 атомов углерода, R и R, каждый независимо, представляют собой атом водорода или алкильную группу, содержащую от 1 до 12 атомов углерода, M представляет собой атом щелочного металла, атом щелочноземельного металла, атом цинка или атом алюминия, p имеет значение 1 или 2, и q имеет значение 0, когда M представляет собой атом щелочного металла, атом щелочноземельного металла или атом цинка, и 1 или 2, когда M представляет собой атом алюминия;
4
5
2
2
2
в вышеприведенной формуле, R и R, каждый независимо, представляют собой атом водорода или алкильную группу, содержащую от 1 до 12 атомов углерода, M представляет собой атом щелочного металла, атом щелочноземельного металла, атом цинка или атом алюминия, p имеет значение от 1 до 2, и q имеет значение 0, когда M представляет собой атом щелочного металла, атом щелочноземельного металла или атом цинка, и 1 или 2, когда M представляет собой атом алюминия.
11. Композиция по п.1 или 2, где антиоксидант (компонент D) представляет собой сочетание соединения на основе фосфита и соединения на основе экранированного фенола.
12. Композиция по п.1 или 2, где агент замыкания конца цепи (компонент E) представляет собой, по меньшей мере, один член, выбранный из группы, состоящей из карбодиимидного соединения, эпокси-соединения, оксазолинового соединения и оксазинового соединения.
13. Композиция по п.1 или 2, где термопластичная смола (компонент A-β) представляет собой, по меньшей мере, одну смолу, выбранную из группы, состоящей из ароматической полиэфирной смолы (A-β-1), полиолефиновой смолы (компонент A-β-2), метакриловой смолы (компонент A-β-3), ароматической поликарбонатной смолы (компонент A-β-4) и полиацетальной смолы (компонент A-β-5).
14. Способ получения композиции по п.1, включающий следующие стадии:
(i) смешивание в расплаве композиции-1, которая включает 100 массовых частей поли-L-молочной кислоты (компонент A-α-1) и 0,001-3 массовых частей сложного эфира фосфоно-жирной кислоты (компонент B), и композиции-2, которая включает 100 массовых частей поли-D-молочной кислоты (компонент A-α-2) и 0,001-3 массовых частей сложного эфира фосфоно-жирной кислоты (компонент B), в присутствии 0,01-5 массовых частей металло-фосфатной соли (компонент C) в расчете на 100 массовых частей композиции-1 и композиции-2 в совокупности для получения стереокомплексного полимера молочной кислоты; и
(ii) смешивание в расплаве 100 массовых частей полимерного компонента (компонент A), который состоит из от 5 до 100 мас.% полученного стереокомплексного полимера молочной кислоты (компонент A-α) и от 95 до 0 мас.% термопластичной смолы (компонент A-β), от 0,001 до 2 массовых частей по меньшей мере одного антиоксиданта (компонент D), выбранного из группы, состоящей из соединения на основе фосфита, соединения на основе фосфонита, соединения на основе экранированного фенола и соединения на основе тиоэфира, и от 0,001 до 10 массовых частей агента замыкания конца цепи (компонент E).
15. Формованное изделие из композиции по любому из пп.1-13.